(57)【要約】【課題】  必要な部分のみに金属層を析出させるとともに、簡単な製造プロセスで配線を形成することにある。【解決手段】  配線基板の製造方法は、（ａ）第１及び第２の領域１２，１４を有する基板１０の第２の領域１４に、真空紫外放射１８を照射することによって、基板１０における第２の領域１４の原子間結合を分解すること、（ｂ）基板１０の第１及び第２の領域１２，１４に触媒３０を設けること、（ｃ）基板１０を洗浄することによって、触媒３０における第２の領域１４に設けられた部分を除去すること、（ｄ）触媒３０における第１の領域１２に残された部分に金属層３６を析出させることによって、金属層３６からなる配線を第１の領域１２に沿って形成すること、を含む。【選択図】      図１
2005223064.tif 000002
【特許請求の範囲】
【請求項１】
（ａ）第１及び第２の領域を有する基板の前記第２の領域に、真空紫外放射を照射することによって、前記基板における前記第２の領域の原子間結合を分解すること、
（ｂ）前記基板の前記第１及び第２の領域に触媒を設けること、
（ｃ）前記基板を洗浄することによって、前記触媒における前記第２の領域に設けられた部分を除去すること、
（ｄ）前記触媒における前記第１の領域に残された部分に金属層を析出させることによって、前記金属層からなる配線を前記第１の領域に沿って形成すること、
を含む配線基板の製造方法。
【請求項２】
請求項１記載の配線基板の製造方法において、
前記（ａ）工程前に、前記基板の前記第１及び第２の領域に、Ｃ−Ｆ結合を含む改質層からなる表層部を形成する配線基板の製造方法。
【請求項３】
請求項１記載の配線基板の製造方法において
前記（ａ）工程前に、アルカリ洗浄することによって、前記基板における前記第１及び第２の領域に加水分解層からなる表層部を形成する配線基板の製造方法。
【請求項４】
請求項２又は請求項３記載の配線基板の製造方法において、
前記（ａ）工程で、前記真空紫外放射を前記表層部の厚みよりも深く入射させ、
前記（ｃ）工程で、前記基板を洗浄することによって、前記表層部における前記第２の領域の部分を除去すること、
を含む配線基板の製造方法。
【請求項５】
請求項１から請求項４のいずれかに記載の配線基板の製造方法において、
前記（ｂ）工程前に、前記基板の前記第１及び第２の領域に界面活性剤を設けることをさらに含み、
前記（ｂ）工程で、前記界面活性剤に前記触媒を設ける配線基板の製造方法。
【請求項６】
請求項５記載の配線基板の製造方法において、
前記界面活性剤は、カチオン系界面活性剤である配線基板の製造方法。
【請求項７】
請求項５記載の配線基板の製造方法において、
前記界面活性剤は、アニオン系界面活性剤である配線基板の製造方法。
【請求項８】
請求項１から請求項７のいずれかに記載の配線基板の製造方法において、
前記（ｂ）工程で、前記基板を塩化錫を含む溶液に浸漬し、次いで塩化パラジウムを含む触媒液に浸漬することによって、前記触媒としてのパラジウムを析出させる配線基板の製造方法。
【請求項９】
請求項１から請求項７のいずれかに記載の配線基板の製造方法において、
前記（ｂ）工程で、前記基板を錫−パラジウムを含む触媒液に浸漬し、前記基板から錫を除去することによって、前記触媒としてのパラジウムを析出させる配線基板の製造方法。
【請求項１０】
請求項１から請求項９のいずれかに記載の配線基板の製造方法において、
前記基板は、Ｃ−Ｃ、Ｃ＝Ｃ、Ｃ−Ｆ、Ｃ−Ｈ、Ｃ−Ｃｌ、Ｃ−Ｎ、Ｃ−Ｏ、Ｎ−Ｈ、Ｏ−Ｈ結合の少なくともいずれか１つを有する配線基板の製造方法。
【請求項１１】
請求項１から請求項１０のいずれかに記載の配線基板の製造方法において、
前記基板は、少なくともＣ＝Ｃ結合を有し、
前記真空紫外放射は、少なくともＣ＝Ｃ結合を分解できる性質を有する配線基板の製造方法。
【請求項１２】
請求項１から請求項１１のいずれかに記載の配線基板の製造方法において、
前記真空紫外放射の光源は、Ｘｅガスが封入されたエキシマランプである配線基板の製造方法。
【請求項１３】
請求項１から請求項１２のいずれかに記載の配線基板の製造方法を含み、
前記集積回路を有する半導体チップを前記配線基板に実装すること、及び、前記配線基板を回路基板に電気的に接続することをさらに含む電子デバイスの製造方法。
【発明の詳細な説明】
【技術分野】
【０００１】
本発明は、配線基板の製造方法及び電子デバイスの製造方法に関する。
【背景技術】
【０００２】
フレキシブル基板に配線を形成する方法として、サブトラクティブ法やアディティブ法が知られている。サブトラクティブ法では、フレキシブル基板の全面に金属層を形成し、金属層上にフォトレジストをパターニングして形成し、フォトレジストをバリヤとして金属層をエッチングする。アディティブ法では、フレキシブル基板上にフォトレジストをパターニングして形成し、フォトレジストからの開口部にめっき処理によって金属層を析出させる。
【０００３】
これらの方法によれば、フォトレジストを最終的に除去する点、さらにサブトラクティブ法では金属層の一部を除去する点において、資源及び材料の消費が課題となっていた。また、フォトレジストの形成及び除去工程が必要となるので、製造工程数が多いことが課題となっていた。さらに、配線の寸法精度がフォトレジストの解像度に依存するため、より高精度の配線を形成するには限界があった。
【０００４】
本発明の目的は、必要な部分のみに金属層を析出させるとともに、簡単な製造プロセスで配線を形成することにある。
【特許文献１】特開平１０−６５３１５号公報
【発明の開示】
【課題を解決するための手段】
【０００５】
（１）本発明に係る配線基板の製造方法は、
（ａ）第１及び第２の領域を有する基板の前記第２の領域に、真空紫外放射を照射することによって、前記基板における前記第２の領域の原子間結合を分解すること、
（ｂ）前記基板の前記第１及び第２の領域に触媒を設けること、
（ｃ）前記基板を洗浄することによって、前記触媒における前記第２の領域に設けられた部分を除去すること、
（ｄ）前記触媒における前記第１の領域に残された部分に金属層を析出させることによって、前記金属層からなる配線を前記第１の領域に沿って形成すること、
を含む。本発明によれば、触媒を真空紫外放射の照射によってパターニングする。これによって、所定のパターン形状に沿って必要な部分のみに、金属層を析出させることができる。そのため、例えばレジスト層などでマスクを形成する必要もなく、簡単かつ短時間の製造プロセスで、材料の無駄を少なくし、低コストかつ高精度に配線を形成することができる。
（２）この配線基板の製造方法において、
前記（ａ）工程前に、前記基板の前記第１及び第２の領域に、Ｃ−Ｆ結合を含む改質層からなる表層部を形成してもよい。これによって、基板のクリーニング及び表面粗化処理と同様の効果を得ることができる。また、改質層は撥水機能を有するので、基板の耐湿性が向上する。
（３）この配線基板の製造方法において、
前記（ａ）工程前に、アルカリ洗浄することによって、前記基板における前記第１及び第２の領域に加水分解層からなる表層部を形成してもよい。これによって基板のクリーニングおよび表面粗化処理と同様の効果を得ることができる。
（４）この配線基板の製造方法において、
前記（ａ）工程で、前記真空紫外放射を前記表層部の厚みよりも深く入射させ、
前記（ｃ）工程で、前記基板を洗浄することによって、前記表層部における前記第２の領域の部分を除去すること、
を含んでもよい。これによれば、改質層又は加水分解層からなる表層部が除去されるので、触媒における第２の領域に設けられた部分を確実に除去することができる。
（５）この配線基板の製造方法において、
前記（ｂ）工程前に、前記基板の前記第１及び第２の領域に界面活性剤を設けることをさらに含み、
前記（ｂ）工程で、前記界面活性剤に前記触媒を設けてもよい。これによって、安定して触媒を設けることができる。
（６）この配線基板の製造方法において、
前記界面活性剤は、カチオン系界面活性剤であってもよい。
（７）この配線基板の製造方法において、
前記界面活性剤は、アニオン系界面活性剤であってもよい。
（８）この配線基板の製造方法において、
前記（ｂ）工程で、前記基板を塩化錫を含む溶液に浸漬し、次いで塩化パラジウムを含む触媒液に浸漬することによって、前記触媒としてのパラジウムを析出させてもよい。
（９）この配線基板の製造方法において、
前記（ｂ）工程で、前記基板を錫−パラジウムを含む触媒液に浸漬し、前記基板から錫を除去することによって、前記触媒としてのパラジウムを析出させてもよい。
（１０）この配線基板の製造方法において、
前記基板は、Ｃ−Ｃ、Ｃ＝Ｃ、Ｃ−Ｆ、Ｃ−Ｈ、Ｃ−Ｃｌ、Ｃ−Ｎ、Ｃ−Ｏ、Ｎ−Ｈ、Ｏ−Ｈ結合の少なくともいずれか１つを有してもよい。
（１１）この配線基板の製造方法において、
前記基板は、少なくともＣ＝Ｃ結合を有し、
前記真空紫外放射は、少なくともＣ＝Ｃ結合を分解できる性質を有してもよい。
（１２）この配線基板の製造方法において、
前記真空紫外放射の光源は、Ｘｅガスが封入されたエキシマランプであってもよい。
（１３）本発明に係る電子デバイスの製造方法は、
上記配線基板の製造方法を含み、
前記集積回路を有する半導体チップを前記配線基板に実装すること、及び、前記配線基板を回路基板に電気的に接続することをさらに含む。本発明によれば、簡単かつ短時間の製造プロセスで、材料の無駄を少なくし、低コストかつ高精度に配線を形成することができる。
【発明を実施するための最良の形態】
【０００６】
以下、本発明の実施の形態について図面を参照して説明する。
【０００７】
（第１の実施の形態）
図１（Ａ）〜図２（Ｃ）は、本発明の実施の形態に係る配線基板の製造方法を示す図である。本実施の形態では、無電解めっきを適用して配線基板を製造する。
【０００８】
基板（シート）１０はフレキシブル基板であってもよい。フレキシブル基板として、ＦＰＣ（Flexible Printed Circuit）と呼ばれるものや、ＣＯＦ（Chip On Film）用基板又はＴＡＢ（Tape Automated Bonding）用基板を使用してもよい。基板１０は、有機系材料（例えば樹脂）で形成されている。基板１０として、ポリイミド基板又はポリエステル基板を使用してもよい。基板１０は、有機質の原子間結合を有する。基板１０は、Ｃ−Ｃ、Ｃ＝Ｃ、Ｃ−Ｆ、Ｃ−Ｈ、Ｃ−Ｃｌ、Ｃ−Ｎ、Ｃ−Ｏ、Ｎ−Ｈ、Ｏ−Ｈ結合の少なくともいずれか１つを有していてもよい。基板１０は、少なくともＣ＝Ｃ結合を有していてもよい。本実施の形態では、基板１０の一方の面に配線を形成する。あるいは、基板１０の両方の面に配線を形成してもよい。基板１０は、第１及び第２の領域１２，１４を有する（図１（Ｂ）参照）。第１及び第２の領域１２，１４は、基板１０における配線形成面の領域である。
【０００９】
図１（Ａ）に示すように、まず、基板１０の表面の汚れを洗浄（クリーニング）してもよい。洗浄方法として、酸、アルカリ、有機溶剤又は水などの洗浄液１６に基板１０を浸漬させてもよい。具体的には、洗浄液１６として、塩酸系の溶液やＩＰＡなどのアルコール類を使用してもよい。
【００１０】
基板１０をアルカリ溶液（例えば無機アルカリ溶液）に浸漬させることなどによって、アルカリ洗浄してもよい。具体的には、基板１０を水酸化ナトリウム１ｗｔ％〜１０ｗｔ％濃度で室温下において１０分〜６０分（例えば３０分）程度、浸漬及び水洗してもよい。アルカリ洗浄によって、基板１０のクリーニング及び表面粗化処理を同時に行うことができる。これによって、金属層（配線）の密着性の向上を図ることができる。
【００１１】
図１（Ｂ）に示すように、基板１０の第２の領域１４に真空紫外放射（ＶＵＶ；vacuum ultraviolet radiation）１８を照射する。詳しくは、光源２０と基板１０との間にマスク２２を配置し、マスク２２を介して真空紫外放射１８を基板１０に照射する。真空紫外放射１８は、マスク２２のパターン２４によって遮蔽され、それ以外の領域を透過する。真空紫外放射１８が照射されると、基板１０の第２の領域１４の原子間結合が（化学的に）分解される。本実施の形態では、基板１０の第２の領域１４は機械的に掘削されるわけではない。これによれば、真空紫外放射１８は基板１０の原子間結合を分解する作用が主であり、基板１０を掘削する場合に比べてエネルギーを低パワー化できる。これによって、例えば、基板１０に対して熱ひずみが発生するのを防止することができる。また、基板１０の一部が飛散して他の部分に付着するのを防止することができる。
【００１２】
ここで、本実施の形態において、第１の領域１２は金属層（配線）が形成される領域であり、所定のパターン形状をなしている。第２の領域１４は、基板１０の面における第１の領域１２の反転形状をなす。
【００１３】
真空紫外放射１８の波長は１００ｎｍ〜２００ｎｍ（例えば１００ｎｍ〜１８０ｎｍ）であってもよい。真空紫外放射１８は、有機質の原子間結合を分解可能な性質（例えば波長）を有する。真空紫外放射１８は、基板１０の少なくともＣ＝Ｃ結合を分解可能な性質（例えば波長）を有していてもよい。基板１０の原子間結合（Ｃ−Ｃ、Ｃ＝Ｃ、Ｃ−Ｆ、Ｃ−Ｈ、Ｃ−Ｃｌ、Ｃ−Ｎ、Ｃ−Ｏ、Ｎ−Ｈ、Ｏ−Ｈ結合のいずれか少なくとも１つ）の全部を分解可能な性質（例えば波長）を有していてもよい。光源２０として、Ｘｅガスが封入されたエキシマランプを使用してもよい（波長１７２ｎｍ）。ランプを使用すれば、レーザ生成のための集光レンズ及びレーザによるスキャン時間が不要となるので、製造プロセスの簡略化を図ることができる。
【００１４】
具体的には、図１（Ｂ）に示すように、基板１０の配線形成面上にマスク２２を配置する。マスク２２は、フォトマスクであってもよいし、メタルマスクであってもよい。例えば、マスク２２として、真空紫外放射用高純度石英ガラス（真空紫外放射の透過率８０％以上）に、クロムによるパターンが形成されたものを使用する。図１（Ｂ）ではマスク２２は基板１０の上方に間隔をあけて配置されているが、実際にはマスク２２は基板１０に接触させて配置する。光源２０、マスク２２及び基板１０は、窒素雰囲気中に配置する。窒素雰囲気中であれば、真空紫外放射１８は減衰することなく、１０ｍｍ程度の距離まで照射される。基板１０自体が持つ弾性力及び反りによって、基板１０とマスク２２が均一に接触しない場合には、マスク２２の外周をホルダによって押さえ、かつ、基板１０の裏面をマスク２２と同じサイズ分の面積でマスク２２側に押し付けてもよい。光源２０は、可能な限り基板１０に接近させる（例えば１０ｍｍ以下）。光源２０としては、例えば、エキシマＶＵＶ／０３洗浄装置（メーカー名；ウシオ電機株式会社、型番；ＵＥＲ２０−１７２Ａ／Ｂ、ランプ仕様；Ｘｅガスを封入した誘電体バリア放電エキシマランプ）を使用する。基板１０の材料がポリイミドからなる場合、出力を１０ｍＷ程度として１０分間程度の照射を行う。本実施の形態では、基板１０の一方の面に真空紫外放射１８を照射するが、基板１０の両面に配線を形成する場合には基板１０の各面に順次又は同時に真空紫外放射１８を照射すればよい。
【００１５】
図１（Ｃ）に示すように、必要があれば、基板１０の第１及び第２の領域１２，１４に界面活性剤２６を設けてもよい。その場合、基板１０を界面活性剤溶液２８に浸漬させてもよい。界面活性剤２６は、基板１０の一方の面の全部に設けてもよい。
【００１６】
界面活性剤２６として、陽イオン化する性質を有するカチオン系界面活性剤（カチオン界面活性剤及びそれと同等の性質を有するもの）を使用してもよい。例えば、基板１０を、アルキルアンモニウムクロライド系のカチオン界面活性剤溶液に室温下で３０秒〜３分ほど浸漬させた後、純水で水洗する。その後、基板１０を室温雰囲気下において十分に乾燥させる。基板１０の表面電位が負電位である場合、カチオン系界面活性剤を使用すると、基板１０の表面の負電位を中和又は正電位に反転させることができる。
【００１７】
変形例として、界面活性剤２６として、陰イオン化する性質を有するアニオン系界面活性剤（アニオン界面活性剤及びそれと同等の性質を有するもの）を使用してもよい。例えば、基板１０を、アニオン界面活性剤溶液に室温下で３０秒〜３分ほど浸漬させた後、純水で水洗する。その後、基板１０を室温雰囲気下において充分に乾燥させる。基板１０の表面電位が負電位である場合、アニオン系界面活性剤を使用すると、基板１０の表面の汚れなどによる電位の不均一性を改善し、安定した負電位面を形成することができる。
【００１８】
図２（Ａ）に示すように、基板１０の第１及び第２の領域１２，１４に触媒（めっき触媒）３０を設ける。その場合、基板１０を触媒液３２に浸漬させてもよい。第１及び第２の領域１２，１４に界面活性剤２６を設けた場合には、界面活性剤２６に触媒３０を設ける。あるいは、界面活性剤２６なしで、基板１０の表面に触媒３０を設けてもよい。触媒３０は、無電解めっき液において金属層（めっき層）の析出を誘発するものであり、例えばパラジウムであってもよい。触媒３０には、接着用の樹脂が含まれていなくてもよい。
【００１９】
被触媒付着面が正電位である場合には、例えば、基板１０を、錫−パラジウムを含む触媒液に浸漬させる。具体的には、基板１０をＰＨ１付近の錫−パラジウムコロイド触媒液で室温３０秒〜３分浸漬させ、充分に水洗する。錫−パラジウムコロイド粒子は、負の電荷を持ち、基板１０上のカチオン系界面活性剤に付着する。その後、触媒活性化のために、基板１０をホウフッ化酸を含む溶液に室温で３０秒〜３分浸漬した後、水洗する。こうすることで、錫コロイド粒子を除去して、パラジウムのみをに析出させることができる。
【００２０】
あるいは、被触媒付着面が負電位である場合には、例えば、基板１０を、塩化錫を含む溶液及び塩化パラジウムを含む触媒液に順次浸漬させる。具体的には、基板１０を、塩化錫（II）溶液に１〜５分浸漬した後、純水で水洗し、次いで触媒液として塩化パラジウム（II）溶液に１〜５分浸漬した後、純水で水洗してもよい。
【００２１】
上述とは別に、触媒３０を乾式成膜法（例えばスパッタリング又は蒸着法など）によって、基板１０の第１及び第２の領域１２，１４に設けてもよい。
【００２２】
図２（Ｂ）に示すように、基板１０を洗浄（例えば湿式洗浄）することによって、触媒３０における第２の領域１４に設けられた部分を除去する。基板１０を洗浄することによって、基板１０における真空紫外放射１８による原子間結合の分解部分を除去してもよい。界面活性剤２６が設けられている場合には、界面活性剤２６及び触媒３０の両方を除去する。洗浄の方式としては、基板１０を洗浄液３４に浸漬させてもよいし、基板１０にシャワーを噴射してもよい。洗浄液３４として、アルカリ溶液（強アルカリ溶液又は弱アルカリ溶液）や純水を使用してもよい。シャワー方式としては、純水シャワー洗浄や高圧ジェット純水洗浄を適用してもよい。洗浄時に超音波振動を加えてもよい。図２（Ｂ）に示す例では、洗浄を行うことによって、第１の領域１２には触媒３０（及び界面活性剤２６）が残り、第２の領域１４には基板１０の表面（例えば上部が除去された新生面）が露出する。こうして、触媒３０を第１の領域１２に沿って残すようにパターニングする。
【００２３】
図２（Ｃ）に示すように、触媒３０における第１の領域１２に残された部分に金属層３６を析出させる。第２の領域１４では触媒３０が除去されているので、金属層３６は第２の領域１４には析出しない。こうして、金属層３６を第１の領域１２に沿ったバターン形状に形成することができる。金属層３６は１層から形成してもよいし、複数層から形成してもよい。金属層３６の材料は限定されないが、例えば、Ｎｉ、Ａｕ、Ｎｉ＋Ａｕ、Ｃｕ、Ｎｉ＋Ｃｕ、Ｎｉ＋Ａｕ＋Ｃｕのいずれかであってもよい。析出させる金属層３６の材料に応じて触媒を選択すればよい。
【００２４】
図２（Ｃ）に示す例では、硫酸ニッケル六水和物が主体のめっき液３８（温度８０℃）に基板１０を１分〜３分程度浸漬し、０．１〜０．２μｍ程度の厚みのニッケル層を形成する。あるいは、塩化ニッケル六水和物が主体のめっき液（温度６０℃）に基板１０を３分〜１０分程度浸漬し、０．１〜０．２μｍ程度の厚みのニッケル層を形成してもよい。本実施の形態によれば、触媒３０が第１の領域１２に沿って設けられているので、レジスト層などでマスクを形成しなくても、金属層３６を基板１０の第１の領域１２に沿って選択的に形成することができる。
【００２５】
こうして、金属層３６からなる配線を第１の領域１２に沿って形成することができる。本例に係る配線基板は、基板１０と、金属層（配線）３６と、を含む。基板１０に複数の配線を形成し、１つの配線パターンを形成してもよい。
【００２６】
本実施の形態によれば、触媒３０を真空紫外放射１８の照射によってパターニングする。これによって、所定のパターン形状に沿って必要な部分のみに、金属層３６を析出させることができる。そのため、例えばレジスト層などでマスクを形成する必要もなく、簡単かつ短時間の製造プロセスで、材料の無駄を少なくし、低コストかつ高精度に配線を形成することができる。
【００２７】
図３（Ａ）〜図４（Ｃ）は、本発明の第１の実施の形態の第１変形例に係る配線基板の製造方法を示す図である。本変形例では、図３（Ａ）に示すように、基板１０にＣ−Ｆ結合を含む改質層（弗化層）４０を形成する。すなわち、基板１０に弗化処理を施す。改質層４０は、基板１０の第１及び第２の領域１２，１４側の表層部に形成する。改質層４０を基板１０の一方の面の全部に形成してもよい。例えば、ＣＦ４ガスを用いて、基板１０にプラズマ表面処理を施してもよい。改質層４０の厚みは限定されないが、例えば１０ｎｍ以下程度であってもよい。改質層４０を形成することによって、上述の基板１０のクリーニング及び表面粗化処理と同様の効果を得ることができる。また、改質層４０は撥水機能を有するので、基板１０の耐湿性が向上する。そのため、例えば、真空紫外放射１８の照射後、触媒形成工程までの間に１ヶ月程度室内環境で保管してもパターンの再現性を維持することができる。
【００２８】
その後、必要があればさらに基板１０の表面の汚れを洗浄し（図３（Ｂ）参照）、基板１０に真空紫外放射１８を照射し（図３（Ｃ）参照）、界面活性剤２６を改質層４０に設け（図３（Ｄ）参照）、触媒３０を界面活性剤２６に設ける（図４（Ａ）参照）。そして、基板１０を洗浄することによって（図４（Ｂ）参照）、基板１０の原子間結合の分解部分を除去する。こうして、図４（Ｃ）に示すように、触媒３０が残る部分に金属層３６を析出させて、所定のパターン形状（第１の領域１２）に沿って配線を形成することができる。それらの詳細は上述した内容を適用することができる。
【００２９】
図５（Ａ）〜図６（Ｃ）は、本発明の第１の実施の形態の第２変形例に係る配線基板の製造方法を示す図である。本変形例では、基板１０をアルカリ洗浄することによって、基板１０に加水分解層４２を形成する。加水分解層４２は、基板１０の第１及び第２の領域１２，１４側の表層部に形成する。図５（Ａ）に示すように、基板１０をアルカリ溶液（例えば無機アルカリ溶液）などの洗浄液１６に浸漬することによってアルカリ洗浄を行ってもよい。具体的には、基板１０を水酸化ナトリウム１０ｗｔ％〜２０ｗｔ％濃度で室温下において１０分〜６０分程度、浸漬及び水洗してもよい。加水分解層４２の厚みは、アルカリ溶液などの洗浄液１６の液体温度、液体濃度及び洗浄時間などの各要素によって調整することができる。なお、上述のアルカリ洗浄によって、基板１０のクリーニング及び表面粗化処理を同時に行うことができる。これによれば、金属層（配線）の密着性の向上を図ることができる。
【００３０】
その後、基板１０に真空紫外放射１８を照射し（図５（Ｂ）参照）、界面活性剤２６を加水分解層４２に設け（図５（Ｃ））、触媒３０を界面活性剤２６に設ける（図６（Ａ）参照）。そして、基板１０を洗浄することによって（図６（Ｂ）参照）、基板１０の原子間結合の分解部分を除去する。こうして、図６（Ｃ）に示すように、触媒３０が残る部分に金属層３６を析出させて、所定のパターン形状（第１の領域１２）に沿って配線を形成することができる。それらの詳細は上述した内容を適用することができる。
【００３１】
上述の第１及び第２変形例において、真空紫外放射を基板１０の表層部（改質層４０の形成部又は加水分解層４２の形成部）よりも深い部分（例えば表面からの深さ１μｍ以内）に入射させる。逆に言えば、真空紫外放射の入射深さよりも表層部の厚みを薄く形成する。これによって、少なくとも、基板１０の表層部とそれ以外の部分との間の原子間結合が分解される。すなわち、基板１０の表層部が改質層４０となっている場合、基板１０の改質層４０とそれ以外の部分との間の原子間結合を分解することができる。あるいは、基板１０の表層部が加水分解層４２となっている場合、基板１０の加水分解層４２とそれ以外の部分との間の原子間結合を分解することができる。これによれば、基板１０の表層部を簡単に除去することができるので、確実に触媒３０を所定のパターン形状（第１の領域１２に沿った形状）に残すことができ、高精度な配線を容易に形成することができる。
【００３２】
（第２の実施の形態）
図７は、本発明の第２の実施の形態に係る電子デバイスの製造方法を説明するための図であり、詳しくは、配線基板を有する電子デバイスの一例が示されている。
【００３３】
配線基板１には、所定のパターン形状をなす金属層（図７では省略）が形成されている。集積回路を有する半導体チップ６６を配線基板１に（例えばフェースダウン）実装してもよい。半導体チップ６６（集積回路）は、金属層に電気的に接続されている。こうして、半導体チップ６６と、配線基板１と、を含む半導体装置３を製造してもよい。その後、配線基板１（又は半導体装置３）を回路基板６８に電気的に接続する。こうして、電子デバイスを製造することができる。なお、配線基板１は図７の矢印に示すように屈曲させてもよい。
【００３４】
回路基板６８が電気光学パネルである場合、電子デバイスは電気光学装置である。電気光学装置は、液晶装置、プラズマディスプレイ装置、エレクトロルミネセンスディスプレイ装置などであってもよい。本実施の形態によれば、簡単かつ短時間の製造プロセスで、材料の無駄を少なくし、低コストかつ高精度に配線を形成することができる。
【００３５】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００３６】
【図１】図１（Ａ）〜図１（Ｃ）は、本発明の第１の実施の形態に係る配線基板の製造方法を示す図である。
【図２】図２（Ａ）〜図２（Ｃ）は、本発明の第１の実施の形態に係る配線基板の製造方法を示す図である。
【図３】図３（Ａ）〜図３（Ｄ）は、本発明の第１の実施の形態の変形例に係る配線基板の製造方法を示す図である。
【図４】図４（Ａ）〜図４（Ｃ）は、本発明の第１の実施の形態の変形例に係る配線基板の製造方法を示す図である。
【図５】図５（Ａ）〜図５（Ｃ）は、本発明の第１の実施の形態の変形例に係る配線基板の製造方法を示す図である。
【図６】図６（Ａ）〜図６（Ｃ）は、本発明の第１の実施の形態の変形例に係る配線基板の製造方法を示す図である。
【図７】図７は、本発明の第２の実施の形態に係る電子デバイスを示す図である。
【符号の説明】
【００３７】
１…配線基板  ３…半導体装置  １０…基板  １１…表層部  １２…第１の領域
１４…第２の領域  １６…洗浄液  １６…アルカリ溶液  １８…真空紫外放射
２０…光源  ２２…マスク  ２４…パターン  ２６…界面活性剤
２８…界面活性剤溶液  ３０…触媒  ３２…触媒液  ３４…洗浄液  ３６…金属層
３８…めっき液  ４０…改質層  ４２…加水分解層  ６６…半導体チップ
６８…回路基板
【図１】
2005223064.tif 000003
【図２】
2005223064.tif 000004
【図３】
2005223064.tif 000005
【図４】
2005223064.tif 000006
【図５】
2005223064.tif 000007
【図６】
2005223064.tif 000008
【図７】
2005223064.tif 000009